(57)【特許請求の範囲】
【請求項１】
少なくとも天然多糖類、金属粉顔料、着色剤、水及び水溶性有機溶剤を含有するインキ組成物に、金属粉顔料に着色剤を定着させるバインダー成分として、水溶性大豆多糖類またはその誘導体を主要成分として含有してなる水性メタリックインキ組成物。
【請求項２】
金属粉顔料がアルミニウム粉顔料である請求項１記載の水性メタリックインキ組成物。
【請求項３】
水溶性大豆多糖類またはその誘導体の配合量がインキ全量に対して０．５重量％以上２０重量％以下である請求項１乃至２のいずれかに記載の水性メタリックインキ組成物。
【発明の詳細な説明】
【０００１】
【発明の属する技術分野】
本発明は、筆記用具インキ、印刷用インキ、塗料関連分野において有用な水性メタリックインキ組成物に関する。さらに詳しくは、容易に鮮やかな有色のメタリック調の筆跡を得ることができ、かつ粘度安定性に優れた水性メタリックインキ組成物に関する。
【０００２】
【従来の技術】
従来、金属粉顔料として、例えば、アルミニウム粉顔料と着色剤を少なくとも含み、筆記時における筆跡をメタリック調にすることができる水性メタリックインキ組成物が各種公知となっている。水性メタリックインキ組成物として、例えば、特開平８−１９９１０８号では、金属粉顔料と、樹脂と、潤滑性を付与できる特定の化合物と、水溶性有機溶剤と、水とを少なくとも含むボールペン用水性顔料インキが開示されている。この技術では、樹脂は、定着剤（バインダー樹脂）および粘度調整剤として用いており、バインダー樹脂には、例えば、水溶性アクリル樹脂やアクリルエマルジョンなどが含まれる。また、例えば、インキ組成物にせん断減粘性を与え、筆記時において粘度の減少を起こすようにするために配合されている粘度調整剤としては、ザンサンガムなどの微生物産性多糖類、グァーガムなどの水溶性植物性多糖類等が用いられ、特にザンサンガムが好適に使用できる旨が開示されている。
【０００３】
また、かかる金属粉顔料として最も汎用に用いられているアルミニウムは、他の、水溶性有機溶媒との安定性を確保するため等の理由から、表面処理を施されたものが使用されることが通常である。
【０００４】
【発明が解決しようとする課題】
しかしながら、かかる表面処理されたアルミニウム粉顔料は定着剤と定着しにくく、上記のような従来のバインダー樹脂を使用した場合は着色剤とアルミニウム粉顔料が結合できないため、かかるインキの筆跡は鮮やかな有色のメタリック調のものが得られにくい。すなわち、かかるインキを紙などの吸収面に筆記すると、金属粉顔料が金属色を有する塗膜を形成し、その周りに着色剤が滲み出すいわば二重発色インキのような筆跡となる一方、金属板やプラスチック板などの非吸収面に筆記すると、金属粉顔料の塗膜が着色剤をはじく結果、単なる金属色の筆跡となり、着色剤と金属粉顔料の結合した鮮やかな有色のメタリック調の筆跡を得ることは困難であった。
【０００５】
また、さらに、金属粉顔料の分散性を向上させるために配合される増粘剤として用いられている公知の多糖類の中には、経時により増粘或いは減粘するものも存在していた。従って、これらの選択によっては長期間の放置によりインキの粘度が変化し、使用できなくなるものもあった。
【０００６】
本発明の課題は、アルミニウム粉等の金属粉顔料と着色剤の結合を向上させる結果、鮮やかな有色のメタリック調の筆跡を得ることができるとともに、粘度の安定性を向上させ、経時安定性に優れた水性メタリックインキ組成物を提供する点にある。
【０００７】
【課題を解決するための手段】
本発明者は、上記の問題を解決すべく鋭意検討した結果、バインダー成分として水溶性大豆多糖類及びその誘導体を使用することにより、アルミニウム顔料などの金属粉顔料と着色剤の定着性を確保できる知見を得、本発明を完成させるに至った。本発明の要旨は、少なくとも天然多糖類、金属粉顔料、着色剤、水及び水溶性有機溶剤を含有するインキ組成物に、金属粉顔料に着色剤を定着させるバインダー成分として、水溶性大豆多糖類またはその誘導体を主要成分として含有してなる水性メタリックインキ組成物である。
【０００８】
また、本発明で用いられる水溶性大豆多糖類またはその誘導体は、例えば大豆由来の水溶性ヘミセルロースの主要成分の一つとして提供されるものであり、例えばガラクトース、アラビノース、ガラクツロン酸、ラムノース、キシロース、フコース、グルコースと多種類の糖から構成され、ラムノガラクツロン酸鎖にガラクタンとアラビナンが結合した構造を有するものである。水溶性大豆多糖類またはその誘導体は、金属粉顔料と着色剤表面に吸着或いは水素結合しやすく、着色剤とアルミニウム粉顔料に結合させる役割を担うため鮮やかな有色のメタリック調の筆跡を得ることができると思料される。
【０００９】
また、本発明者は水溶性大豆多糖類またはその誘導体は粘度変化抑制能を有し、これを配合することにより増粘剤として用いられる多糖類の粘度変化を抑制し、インキ組成物の粘度の経時的安定性を確保できることも見出した。
【００１０】
【発明の実施の形態】
本発明の水性メタリックインキ組成物は、少なくとも天然多糖類、金属粉顔料、着色剤、水及び水溶性有機溶剤を含有するインキ組成物に、金属粉顔料に着色剤を定着させるバインダー成分として、水溶性大豆多糖類またはその誘導体を主要成分として含有していることをその要旨とするものである。すなわち、本発明の水性メタリックインキ組成物は、少なくとも天然多糖類、水溶性大豆多糖類またはその誘導体、金属粉顔料、着色剤、水溶性有機溶剤を含むものである。
【００１１】
本発明で用いる天然多糖類はインキの粘度を調節するための粘度調整剤、及び顔料を分散させるための分散剤として配合されるものである。天然多糖類としては各種公知のものが使用可能であり、具体的には微生物系多糖類及びその誘導体、水溶性植物系多糖類及びその誘導体、水溶性動物系多糖類及びその誘導体が使用可能である。
【００１２】
微生物系多糖類及びその誘導体としては、プルラン、ザンサンガム、ウェランガム、ラムザンガム、サクシノグルカン、デキストランなどが例示できる。水溶性植物系多糖類及びその誘導体としては、トラガンシガム、グァーガム、タラガム、ローカストビーンガム、ガティガム、アラビアノガラクタンガム、アラビアガム、クイスシードガム、ペクチン、デンプン、サイリュームシードガム、カラギーナン、アルギン酸、寒天等が例示できる。水溶性動物系多糖類及びその誘導体としては、ゼラチン、カゼインなどが例示できる。中でもザンサンガム、ウェランガム、ラムザンガムが最適である。ザンサンガムとしては三晶株式会社製商品名「ＫＥＬＺＡＮ」が好適に使用できる。ウェランガムとしては三晶株式会社製商品名「Ｋ１Ａ９６」が好適に使用できる。ラムザンガムとしては三晶株式会社製商品名「Ｋ７Ｃ２３３」が好適に使用できる。
【００１３】
微生物系多糖類及びその誘導体の配合量としては、インキ組成物全量に対して０．０１重量％（以下、単に％と略記する。）以上４．００％以下が好ましい。この範囲より過剰に配合するとインキ組成物の粘度が高くなりすぎるため筆記、印刷適性に合わない。一方、この範囲より過少であると、アルミニウム顔料が沈降し、メタリックインキとして使用できなくなる。特に０．３０％〜２．００％の配合量が最適である。また、上記の天然多糖類は単独で又は２種以上併用して使用することができる。
【００１４】
水溶性大豆多糖類またはその誘導体は既述のようにバインダー成分として配合するものであり、金属粉顔料、特にアルミニウム顔料への着色剤の定着をその目的とする。また、さらには天然多糖類の粘度変化を抑制する性質を有し、粘度安定性を確保する役割もまたその目的とするものである。水溶性大豆多糖類またはその誘導体は水溶性ヘミセルロースの主要成分の一つであり、本発明では水溶性大豆多糖類を含む水溶性ヘミセルロースを使用することもできる。水溶性ヘミセルロースは一般には油糧種子、例えば大豆、パーム、ヤシ、コーン、綿実など通常油脂や蛋白質を除いた殻、或いは穀類、例えば小麦など通常澱粉等を除いた粕等の植物を原料とすることができる。これらの原料を酸性乃至アルカリ性の条件下、好ましくは各々の蛋白質の等電点付近でのｐＨで、好ましくは１３０℃以下８０℃以上、より好ましくは１３０℃以下１００℃以上にて加熱分解し、水溶性画分を分画した後そのまま乾燥するか、例えば活性炭処理或いは樹脂吸着処理或いはエタノール沈殿処理して疎水性物質或いは低分子物質を除去し乾燥することによって水溶性ヘミセルロースを得ることができる。原料が大豆であれば豆腐や豆乳、分離大豆蛋白質を製造するときに複製するおからを使用し製造することが好ましい。
【００１５】
水溶性大豆多糖類またはその誘導体は例えばガラクトース、アラビノース、ガラクツロン酸、ラムノース、キシロース、フコース、グルコースと多種類の糖から構成され、ラムノガラクツロン酸鎖にガラクタンとアラビナンが結合した以下の推定構造を有する。
【００１６】
【化１】
0003969680.tif 000002
【００１７】
本発明で使用される水溶性大豆多糖類またはその誘導体は市販されているものも好適に使用することができ、具体的には、例えば、不二製油株式会社製商品名「ソヤファイブ  Ｓ−ＤＮ」、「ソヤファイブ  Ｓ−ＤＡ１００」、「ソヤファイブ  Ｓ−ＬＮ」、「ソヤファイブ  Ｓ−ＬＮ１」、「ソヤファイブ  Ｓ−ＬＡ２００」等を使用することが好ましい。
【００１８】
水溶性大豆多糖類またはその誘導体の配合量はインキ組成物全量に対して０．５０％以上２０．０％以下が好ましい。この範囲より過剰に配合するとインキ組成物の粘度が高くなりすぎるため、筆記、印刷適性に合わない。一方、この範囲より過少であるとアルミニウム顔料に着色剤が定着せず、鮮やかなメタリック調の筆跡を得ることができない。特に１．００％〜１５．０％の配合量が最適である。上記の水溶性大豆多糖類またはその誘導体は単独で使用、又は２種以上併用することができる。
【００１９】
金属粉顔料は金属光沢を有し、水への分散性がよいものであることが必要である。特にアルミニウム顔料が好ましく、アルミニウム粉顔料は、リーフィングタイプであってもよく、ノンリーフィングタイプであってもよい。具体的には、商品名：アルペーストＷＪＰ−Ｕ７５Ｃ（東洋アルミニウム社製）、商品名：アルペーストＷＥ１２００（東洋アルミニウム社製）、商品名：アルペーストＷＸＭ７６７５（東洋アルミニウム社製）、商品名：アルペーストＷＸＭ０６３０（東洋アルミニウム社製）、商品名：１１１０Ｗ（昭和アルミニウム社製）、商品名：２１７２ＳＷ（昭和アルミニウム社製）、商品名：ＡＷ−８０８Ｃ（旭化成社製）、商品名：ＡＷ−７０００Ｒ（旭化成社製）などが例示できる。その他の金属粉顔料としては真鍮粉顔料などが使用可能であり、これらの具体例としては、例えば、商品名：ＢＳ−６０５（東洋アルミニウム社製）、商品名：ＢＳ−６０７（東洋アルミニウム社製）、商品名：ブロンズパウダーＰ−５５５（中島金属箔粉工業（株）製）、商品名：ブロンズパウダーＰ−７７７（中島金属箔粉工業（株）製）などを例示することができる。
【００２０】
金属粉顔料、特にアルミニウム粉顔料の平均粒子径は、例えば、５〜３０μｍであること、特に５〜１５μｍであることが好ましい。平均粒子径がこれらの範囲、特に５〜１５μｍのものは、筆記性、印刷適性が優れている。
【００２１】
金属粉顔料は単独で又は二種以上組み合わせて使用できる。金属粉顔料の配合量は、例えば、インキ組成物全量に対して３〜３０重量％、好ましくは４〜１５重量％である。金属粉顔料の配合量が過少であると、金属光沢が発現しない。一方、過多であると、固形分が多くなるため、インキ組成物の粘度・流動性に影響が生じ、粘度の上昇や流動性の低下により、筆記性などが低下する。
【００２２】
着色剤は、水性インキに使用できるものであれば特にその種類は問わない。したがって、着色剤としては、顔料及び染料が使用可能である。具体的には、例えば、カーボンブラック、銅フタロシアニン系、スレン系、アゾ系、キナクリドン系、アントラキノン系、ジオキサン系、インジゴ系、チオインジゴ系、ペリノン系、インドレノン系、アゾメチン系などの各種公知の顔料が好適に使用できる。また、顔料は蛍光顔料であっても特に問題はない。着色剤としては染料も使用可能であるが顔料を用いる方が好適である。また、プラスチックピグメントを顔料又は染料で着色した着色剤及び、市販の顔料分散体も好適に使用可能である。
【００２３】
着色剤は上記に例示したもの等を単独で又は二種以上組み合わせて使用できる。着色剤の配合量は、例えば、インキ組成物全量に対して０．０５〜１５％、好ましくは１〜１０％である。着色剤の配合量が過少であると、メタリック調の筆跡が得られない。一方、過剰に配合すると、固形分が多くなるため、インキ組成物の粘度・流動性に影響が生じ、粘度の上昇や流動性の低下により、筆記性などが低下する。
【００２４】
水溶性有機溶媒は乾燥防止及び低温時の凍結防止のために配合するものであり、水と混和するものであることが必要である。具体的には、エチレングリコール、ジエチレングリコール、プロピレングリコールなどのグリコール類、エチレングリコールモノメチルエーテルなどのグリコールエーテル類、ジエチレングリコールモノメチルエーテルなどのカルビトール類、その他、グリセリン、トリメチロールプロパンなどが好適に使用できる。
【００２５】
水溶性有機溶媒は例示したもの等を単独で又は二種以上組み合わせて使用できる。また、水溶性有機溶媒の配合量は１．００％以上４０．０％以下、特に好ましくは５．００％以上２０．０％以下である。水溶性有機溶媒の配合量が過剰であると筆記後筆跡が乾燥しにくい。一方、配合量が過少であるとインキが乾燥しやすく目詰まりなどがおこりやすくなり筆記性の低下を招く。
【００２６】
本発明の水性メタリックインキ組成物には水を溶剤として配合する。水としては、慣用の水（例えば、イオン交換水、蒸留水など）であれば何ら問題なく用いることができる。水の使用量は、特に制限されず、他の成分（天然多糖類、バインダー樹脂、金属粉顔料、着色剤、水溶性有機溶剤など）の種類や使用量や、目的とするインキ組成物の粘度などに応じて選択することができる。水の使用量は、広い範囲、例えば、インキ組成物全量に対して約８０重量％までの範囲から選択できる。好ましい水の使用量は、２０〜７０重量％（さらに好ましくは３０〜６０重量％）程度である。
【００２７】
また、本発明の水性メタリックインキ組成物は必要に応じて防錆剤、防腐防黴剤（例えば、ベンゾイソチアゾリン系防腐防黴剤、ペンタクロロフェノール系防腐防黴剤、クレゾール系防腐防黴剤など）、分散剤（例えば、水溶性アクリル樹脂、水溶性マレイン酸樹脂、水溶性スチレン−アクリル共重合体、水溶性スチレン−マレイン酸共重合体等の水溶性樹脂など）、各種界面活性剤、潤滑剤、消泡剤、レベリング剤、凝集防止剤、ｐＨ調整剤、擬塑性付与剤等の慣用の添加剤を適宜選択して配合することができる。防錆剤としてはベンゾトリアゾールが好適に使用でき、その配合量は０．５％までの範囲で配合することが好ましい。防腐防黴剤としてはヘキスト合成株式会社製、商品名「プロクセルＧＸＬ」が好適に使用でき、その配合量は０．５％までの範囲で配合することが好ましい。
【００２８】
本発明の水性メタリックインキ組成物は例えば、前記成分、アルミニウム粉顔料、着色剤、水、水溶性有機溶剤、天然多糖類及びバインダー樹脂などを慣用の方法により混合して調製できる。例えば、水と、水溶性有機溶剤と、アルミニウム粉顔料とを混合して金属粉顔料分散体を調製し、これに、分散剤を投入する。この分散溶液に、着色剤を投入して分散させ、さらに、天然多糖類と、必要に応じて各種添加剤とを投入して、水性メタリックインキ組成物を調製できる。なお、着色剤は、予め分散剤により分散させた着色剤分散体として用いてもよい。
【００２９】
なお、水性メタリックインキ組成物の調製に際して行う分散、脱泡、濾過などの方法としては、慣用の方法により行うことができる。
【００３０】
本発明の水性メタリックインキ組成物は粘度を調整することにより金属粉顔料特にアルミニウム粉顔料の分散性、筆記性、印刷性を調整することができる。具体的には上記の成分の配合量により調整することができる。インキ組成物の粘度は２０℃において３０００〜４００００ｃｐｓに調整するとアルミニウム粉顔料が沈降せず、筆記印刷適性にあるインキ組成物を得ることができる。特に最適なインキ組成物の粘度は２０℃において３０００〜１５０００ｃｐｓに調整することが好ましい。
【００３１】
本発明の水性メタリックインキ組成物はバインダー成分として、水溶性ヘミセルロース、特に水溶性大豆多糖類またはその誘導体を含有してなる水性メタリックインキ組成物あるので、金属粉顔料と着色剤との定着性に優れ、鮮やかな有色のメタリック調の筆跡を得ることができる。
【００３２】
【実施例】
（着色顔料分散体の調製例１）
着色剤（フタロシアニンブルー）と、分散剤（スチレン−アクリル共重合体）とを、フタロシアニンブルー／スチレン−アクリル共重合体＝５／１（重量比）の割合で、イオン交換水に投入し、水酸化ナトリウムを用いて、ボールミルにより分散させて、平均粒径０．０８μｍ、固形分濃度１０重量％の顔料分散体を調製した。以下、この顔料分散体を顔料ベース１と表す。なお、水酸化ナトリウムはスチレン−アクリル酸共重合体をアルカリ性にして溶解するために配合したものである。
（着色顔料分散体の調製例２）
着色剤（イソインドリン）と、分散剤（スチレン−アクリル共重合体）とを、イソインドリン／スチレン−アクリル共重合体＝５／１（重量比）の割合で、イオン交換水に投入し、水酸化ナトリウムを用いて、ボールミルにより分散させて、平均粒径０．１５μｍ、固形分濃度１０重量％の顔料分散体を調製した。以下、この顔料分散体を顔料ベース２と表す。
【００３３】
（実施例１〜３及び比較例１〜４）
各実施例および各比較例では、それぞれ表１に示す割合で配合してインキ組成物を調製した。表１中の各種成分の配合量はいずれも重量％である。具体的には、各実施例および各比較例では、イオン交換水及び水溶性有機溶剤の混合液に、アルミニウム粉顔料を、室温（２０〜２５℃）で１時間攪拌して分散させた後、大豆多糖類を投入し、さらに１時間攪拌して、アルミニウム粉顔料にを吸着させてコーティングした。この分散体に、顔料ベースを加え、室温（２０〜２５℃）で１時間攪拌し、アルミニウム粉顔料上に、着色剤を吸着させて着色させた。この着色したアルミニウム粉顔料の分散体に、天然多糖類と、各種添加剤とを投入し、さらに、室温（２０〜２５℃）で、１時間攪拌して、水性メタリックインキ組成物を得た。
【００３４】
なお、原料としては、次のアルミニウム粉顔料、天然多糖類などの着色用接着樹脂、防腐防黴剤などを用いた。
（金属粉顔料）
・アルミニウム粉顔料１
商品名：アルペーストＷＸＭ０６３０、東洋アルミニウム（株）社製、リーフィングタイプ、平均粒径：約８μｍ
・アルミニウム粉顔料２
商品名：アルペーストＷＸＭ７６７５、東洋アルミニウム（株）社製、ノンリーフィングタイプ、平均粒径：約１５μｍ
（天然多糖類）
・ザンサンガム
商品名：ＫＥＬＺＡＮ、三晶（株）社製
・ウェランガム
商品名：Ｋ１Ａ９６、三晶（株）社製
・ラムザンガム
商品名：Ｋ７Ｃ２３３、三晶（株）社製
（着色用接着樹脂）
・水溶性大豆多糖類１（以下、大豆多糖類１と略記する。）
商品名：ソヤファイブ  Ｓ−ＤＮ、不二製油（株）社製
・水溶性大豆多糖類２（以下、大豆多糖類２と略記する。）
商品名：ソヤファイブ  Ｓ−ＤＡ１００、不二製油（株）社製
・ポリビニルアルコール（以下、ＰＶＡと略記する。）
商品名：ＰＶＡ−１１７、クラレ（株）社製、数平均分子量：１８００
・ポリアクリル酸ナトリウム（以下、ポリアクリル酸Ｎａと略記する。）
商品名：ジュリマーＡＣ−２０Ｎ、日本純薬（株）社製
・スチレンアクリルエマルジョン（以下、Ｓｔ−Ａエマルジョンと略記する）
商品名：ジョンクリル１５３５、ジョンソンポリマー（株）社製
・アクリル酢酸ビニルエマルジョン（以下、Ａ−Ａｃエマルジョンと略記する）
商品名：モビニールＳＫ−３０００、ヘキスト合成（株）社製
（防腐防黴剤）
・１，２−ベンゾイソチアゾリン−３−オン
商品名：プロクセルＧＸＬ、ヘキスト合成（株）社製
（防錆剤）
・ベンゾトリアゾール
【００３５】
【表１】
0003969680.tif 000003
【００３６】
前記製造方法に従って得られた実施例１〜３及び比較例１〜４のメタリックインキ組成物を、それぞれ、インキ収容部に充填し、インキ中の気泡を遠心分離により除去してボールペンの試験サンプルを作製した。この試験サンプルを用いて、次の発色性試験、接着性試験により、筆跡の発色性、接着性を評価し、その結果を表１に示した。なお、インキ収容部としては、洋白ボールペンチップ（ボールの材質：超硬合金）を一端に連設したポリプロピレン製の中空軸筒よりなるボールペン用インキ収容部を用いた。
【００３７】
（発色性試験）
試験サンプルを用いて、黒画用紙上（吸収面）に筆記し、筆跡の発色性を以下の基準により目視で評価した。筆跡の発色性の結果は表１に示した。
○：着色顔料の色とともに、良好な金属光沢を有する筆跡である。
△：アルミニウム顔料発色に僅かに着色顔料がついており、その筆跡は金属光沢に僅かに着色顔料の色が発色している。
×：着色顔料の色がなく、アルミニウム粉顔料の色のみの筆跡である。
【００３８】
（粘度変化）
試験サンプルを用いてＥＬＤ型粘度計、３°コーンにて実施例１〜３及び比較例１〜４のメタリックインキ組成物の製造時における粘度を測定した。さらに、粘度変化を評価するために５０℃の条件下に１ヶ月放置したときのインキ組成物の粘度も測定し、その変化の様子を以下の基準により行った。粘度変化の結果は表１に示す。
○：粘度に全く変化なし。
△：増粘又は減粘が見られる。
×：増粘又は減粘が大きい。
【００３９】
実施例１では、青色のメタリック調の筆跡が得られ、かつそのインキ組成物の粘度変化は見られなかった。実施例２、３では、金色のメタリック調の筆跡が得られ、そのインキ組成物の粘度変化は見られなかった。
【００４０】
一方、比較例１では、粘度変化は見られなかったが有色のメタリック調の筆跡は得られなかった。比較例２は、メタリック調の筆跡が得られず、粘度変化も大きく１ヶ月放置後においては筆記できるものではなかった。比較例３及び４は、粘度変化が大きく経時的粘度安定性に劣っており、１ヶ月放置後において筆記性を欠いたものであった。また、発色性は他の比較例よりも若干優れており、薄い有色の発色性を得ることができたものの、各実施例のものとは筆跡の鮮やかさにおいて明らかに相違が見られた。
【００４１】
従って、実施例１〜３で得られた水性メタリックインキ組成物を用いると、発色濃度が高いメタリック調の筆跡が得られるとともに、経時的粘度安定性に優れた水性メタリックインキ組成物が得られる。
【００４２】
【発明の効果】
本発明の水性メタリックインキ組成物は、バインダー成分として、水溶性大豆多糖類またはその誘導体を含有してなる水性メタリックインキ組成物あるので、アルミニウム粉顔料などの金属粉顔料と着色剤との定着性に優れ、鮮やかな有色のメタリック調の筆跡を得ることができる。
さらに、本発明の水溶性メタリックインキ組成物は、水溶性大豆多糖類及びその誘導体が有する粘度変化抑制能により、経時的粘度安定性に優れている。